(57)【特許請求の範囲】
【請求項１】
プロピレン系樹脂（ａ１）と、メルトフローレートが１ｇ／１０分以下の高密度ポリエチレン（ａ２）とを含有し、前記プロピレン系樹脂（ａ１）と前記高密度ポリエチレン（ａ２）との使用割合（質量比）（ａ１）／（ａ２）が２０／８０〜７０／３０の範囲である表面樹脂層（Ａ）と、
プロピレン系樹脂（ｂ１）を含有してなる中間層（ｉ）とシール層（ｉｉ）とからなり、
前記中間層（ｉ）が、プロピレン−エチレンブロック共重合体と直鎖状低密度ポリエチレンとを、プロピレン−エチレンブロック共重合体／直鎖状低密度ポリエチレン＝９５／５〜７０／３０の範囲の混合物を用いたものである基材樹脂層（Ｂ）と、が積層されてなるマット調積層フィルムであって、
積層フィルムの表面樹脂層（Ａ）の、ＪＩＳ  Ｂ−０６０１に基づく表面粗さ（Ｒａ）が０．５〜２．０であり、曇り度が７５％以上、且つ光沢度が５％以下であることを特徴とするマット調積層フィルム。
【請求項２】
前記プロピレン系樹脂（ａ１）が、プロピレン単独重合体とプロピレン−エチレンブロック共重合体との混合物である請求項１記載のマット調積層フィルム。
【請求項３】
前記プロピレン系樹脂（ｂ１）が、プロピレン−エチレン共重合体である請求項１又は２記載のマット調積層フィルム。
【請求項４】
全厚が２０〜５０μｍの範囲であってこれを単体で使用するものである請求項１〜３の何れか１項記載のマット調積層フィルム。
【請求項５】
前記表面樹脂層（Ａ）が全厚の１０〜３０％である請求項１〜４の何れか１項記載のマット調積層フィルム。
【請求項６】
請求項１〜５の何れか１項記載のマット調積層フィルムからなることを特徴とする包装材。
【請求項７】
食品用の包装袋である請求項６記載の包装材。
【請求項８】
全厚が２５〜４０μｍであるパン用包装袋である請求項７記載の包装材。
【請求項９】
請求項１〜５の何れか１項記載のマット調積層フィルム２枚を重ねて３辺をヒートシールして袋状にした後、ヒートシールしていない１辺から内容物を充填しヒートシールして密封したものであることを特徴とする包装袋の製造方法。
【請求項１０】
請求項１〜５の何れか１項記載のマット調積層フィルムの端部をシールし円筒系にしたのち、上下をシールすることを特徴とする包装袋の製造方法。
【発明の詳細な説明】
【技術分野】
【０００１】
本発明は、食品、雑貨、雑誌等を包装する包装材に関するものであって、詳しく表面に印刷を施したり、和紙等をラミネートしたりすることなしに、単体でも使用することが可能なマット調（つや消し性）の積層フィルム及び該フィルムからなる包装材に関する。
【背景技術】
【０００２】
近年、包装材に求められる意匠の多様化により、パンやその他食品の包装に、表面がつや消し性を有するマット調フィルムのニーズが高まっている。マット調フィルムは、一般の透明フィルムに比べ、和紙に近い風合いを有するため、内容物の高級感を引き出すものである。最近では、マット調フィルムは食品以外の包装材としても一般的に使用されているため、包装材メーカーは、透明性のあるフィルムに対しより曇り度の高いマット印刷を施したり、和紙をラミネートしたりすることで差別化品を販売してきた。しかしながら、環境保護や生産性向上の観点からは、包装材の軽量化・薄膜化は喫緊の課題であり、従来の包装材としての特性を損なうことがなく、単体でもより高いマット調を有するフィルムが求められている。
【０００３】
本発明者らは、このようなニーズの多様化に対応するため、多層化フィルムにより、曇り度が高く、且つ表面滑り性も良好なマット調フィルムを既に提供している（例えば、特許文献１参照。）。前記特許文献１では、表面樹脂層に異なるプリピレン系樹脂を複数混合してマット調として曇り度を向上させ、且つスリップ剤を配合して表面の滑り性を確保するものである。しかしながらその曇り度は７０％程度であり、より高いマット感を得ることができず、且つスリップ剤を併用する点から生産性（コストや原料調達の煩雑性、得られるフィルムの均一性など）に関しての問題点をはらむものであり、更なる改良方法が求められている。
【先行技術文献】
【特許文献】
【０００４】
【特許文献１】特開２００４−５８５０３号公報
【発明の概要】
【発明が解決しようとする課題】
【０００５】
本発明の課題は、上記のような問題に鑑みなされたものであり、従来の包装材に求められている包装適性、機械的強度や表面滑り性の性能を損なうことなく、印刷やその他の基材のラミネート等を行なわずに、且つ添加剤等を使用しなくても充分なマット感が得られる積層フィルム及び該フィルムからなる包装材を提供することである。
【課題を解決するための手段】
【０００６】
本発明者らは、上記課題を解決するために鋭意研究した結果、プロピレン系樹脂と高密度ポリエチレンとを特定比率で混合した混合物を含有する樹脂層と、プロピレン系樹脂を含有する樹脂層との、少なくとも２層を積層してなるフィルムが、従来包装材に求められていた性能を損なわずに、より優れたマット感を発現することを見出し、本発明を完成した。
【０００７】
即ち、本発明は、プロピレン系樹脂（ａ１）と、メルトフローレートが１ｇ/１０分以下の高密度ポリエチレン（ａ２）とを含有し、前記プロピレン系樹脂（ａ１）と前記高密度ポリエチレン（ａ２）との使用割合（質量比）（ａ１）／（ａ２）が２０／８０〜７０／３０の範囲である表面樹脂層（Ａ）と、
プロピレン系樹脂（ｂ１）を含有してなる単層または多層の基材樹脂層（Ｂ）と、が積層されてなるマット調積層フィルムであって、積層フィルムの表面樹脂層（Ａ）の、ＪＩＳ  Ｂ−０６０１に基づく表面粗さ（Ｒａ）が０．５〜２．０であることを特徴とするマット調積層フィルム、及び該フィルムからなる包装材を提供するものである。
【発明の効果】
【０００８】
本発明の積層フィルムは、高い剛性と機械的な強度を有し、単体での使用が可能で、従来にないマット感を発現する。さらに基材樹脂層同士または同種の樹脂容器に融着可能であり、表面滑り性にも優れるため、包装材としての適性に優れるものである。従って、高級感を引き出すために使用される食品用、特には常温で保管・移送されるパン用包装袋として好適に用いることができる。
【発明を実施するための形態】
【０００９】
本発明の積層フィルムにおける表面樹脂層（Ａ）には、プロピレン系樹脂（ａ１）と、メルトフローレートが１ｇ／１０分以下の高密度ポリエチレン（ａ２）とを含有する。その使用割合としては、得られるフィルムに充分なマット感（高曇り度と低光沢度）を発現させるために、前記プロピレン系樹脂（ａ１）と前記高密度ポリエチレン（ａ２）との質量比（ａ１）／（ａ２）が２０／８０〜７０／３０の範囲であることを必須とするものである。高密度ポリエチレン（ａ２）の使用割合がこれよりも低い場合には、目的とするマット感が得られにくく、一方、使用割合がこれよりも高い場合には、得られるフィルムの機械的な強度、特に衝撃強度が不足し、実用レベルの包装袋が得られにくい。
【００１０】
前記プロピレン系樹脂（ａ１）としては、例えば、プロピレン単独重合体、プロピレン−α−オレフィン共重合体、たとえばプロピレン−エチレン共重合体、プロピレン−ブテン−１共重合体、プロピレン−エチレン−ブテン−１共重合体、メタロセン触媒系ポリプロピレンなどが挙げられる。これらはそれぞれ単独で使用してもよいし、併用してもよい。得られる積層フィルムにおけるマット感と、表面粗さの調整が容易である点から、プロピレン単独重合体、プロピレン−エチレンブロック共重合体を用いることが好ましく、これらを混合使用することが特に好ましい。
【００１１】
また、これらのプロピレン系樹脂（ａ１）は、ＭＦＲ（２３０℃）が０．５〜３０．０ｇ／１０分で、融点が１２０〜１６５℃であるものが好ましく、より好ましくは、ＭＦＲ（２３０℃）が２．０〜１５．０ｇ／１０分で、融点が１２５〜１６２℃のものである。ＭＦＲ及び融点がこの範囲であれば、製袋時のフィルムの収縮が少なく、更にフィルムの成膜性も向上する。
【００１２】
又、前記高密度ポリエチレン（ａ２）は、メルトフローレート（１９０℃、２１．１８Ｎ）が１ｇ／１０分以下であることを必須とするものである。メルトフローレートが１ｇ／１０分を超えると、成膜性が劣り、均一なフィルムが得られにくくなる。特に好ましいメルトフローレートは０．０５〜０．８ｇ／１０分の範囲である。
【００１３】
更に前記高密度ポリエチレン（ａ２）の密度としては、０．９３５〜０．９７０ｇ／ｃｍ２の範囲であるが、得られる積層フィルムのマット感・機械的な強度・フィルムの均一性等の観点から０．９４０〜０．９６５ｇ／ｃｍ２の範囲であることがより好ましい。
【００１４】
本発明の積層フィルムにおいて、表面樹脂層（Ａ）のＪＩＳ  Ｂ−０６０１に基づく表面粗さ（Ｒａ）は０．５〜２．０であることを必須とするものである。この範囲の表面粗さであることによって、その他の成分（スリップ剤等の添加剤）を併用しなくても、表面滑り性に優れるフィルムが得られ、製袋後の移送時や、内容物を充填してから自動包装機等によって包装する際の作業性が向上する。
【００１５】
前記表面粗さ（Ｒａ）の範囲にするためには、前述のように前記プロピレン系樹脂（ａ１）と前記高密度ポリエチレン（ａ２）とを、前述の割合で用いればよく、特に調整を必要とするものではないが、より簡便に所望の表面粗さにするためには、プロピレン単独重合体とプロピレン−エチレンブロック共重合体とを併用することが好ましい。
【００１６】
本発明の積層フィルムは、前述の特定の表面樹脂層（Ａ）を、プロピレン系樹脂（ｂ１）を含有してなる単層または多層の基材樹脂層（Ｂ）に積層してなるものである。この様な多層構造のフィルムとすることによって、単体使用でもマット感があり、又包装袋用途としての強度等を発現することが可能となる。
【００１７】
前記プロピレン系樹脂（ｂ１）としては、前記プロピレン系樹脂（ａ１）として例示したものを何れも使用することができ、同一のものであっても、異なるものを組み合わせて使用することができる。この様に、表面樹脂層（Ａ）と基材樹脂層（Ｂ）とで同系の樹脂を用いることにより、積層フィルムの層間強度を強めることができる。特に好ましく用いることができるのは、プロピレン−エチレン共重合体である。又、本発明の効果を損なわない範囲において、その他のオレフィン系樹脂、例えば、超低密度ポリエチレン（ＶＬＤＰＥ）、線状低密度ポリエチレン（ＬＬＤＰＥ）、低密度ポリエチレン（ＬＤＰＥ）等のポリエチレン樹脂や、エチレン−酢酸ビニル共重合体（ＥＶＡ）、エチレン−メチルメタアクリレート共重合体（ＥＭＭＡ）、エチレン−エチルアクリレート共重合体（ＥＥＡ）、エチレン−メチルアクリレート（ＥＭＡ）共重合体、エチレン−エチルアクリレート−無水マレイン酸共重合体（Ｅ−ＥＡ−ＭＡＨ）、エチレン−アクリル酸共重合体（ＥＡＡ）、エチレン−メタクリル酸共重合体（ＥＭＡＡ）等のエチレン系共重合体；更にはエチレン−アクリル酸共重合体のアイオノマー、エチレン−メタクリル酸共重合体のアイオノマー等を併用しても良い。
【００１８】
特に、包装袋として用いる場合には、機械的強度とヒートシール性とのバランスに優れる点から、基材樹脂層（Ｂ）が多層構造であることが好ましく、いわゆる中間層（ｉ）とシール層（ｉｉ）とからなる構成を有するものであることが好ましい。
【００１９】
前記中間層（ｉ）は、シール層（ｉｉ）と表面樹脂層（Ａ）との中間にある層であり、得られる積層フィルムの強度・剛性を高めるとともに、表面樹脂層（Ａ）のマット感をより強調できる点から、プロピレン−エチレンブロック共重合体と直鎖状低密度ポリエチレンとの混合物を用いることが好ましい。このときの使用割合としては、プロピレン−エチレンブロック共重合体／直鎖状低密度ポリエチレン＝９５／５〜７０／３０の範囲であることがより好ましい。
【００２０】
前記シール層（ｉｉ）は、積層フィルムのシール層（ｉｉ）同士、又はその他の材質からなる容器等にヒートシール際に容易にシール強度が得られるように設計するものであり、得られる積層フィルムの用途によって、樹脂種を選択することができる。特に包装袋として用い、シール層（ｉｉ）同士をヒートシールする場合に、適度なシール強度が得られる点から、プロピレン−エチレンランダム共重合体を含有するものであることが好ましい。更に、シール強度を調整するためには、エチレン−α−オレフィン共重合体を併用することも可能である。
【００２１】
本発明の積層フィルムは、単体でもフィルムとして充分な強度を有するために、その全厚として２０〜５０μｍの範囲であることが好ましく、特にパン等の比較的軽量な内容物の包装用等に使用する場合には、２５〜４０μｍであることが好ましい。
【００２２】
更に、積層フィルムに対して充分なマット感（高曇り度と低光沢度）を与えるためには、表面樹脂層（Ａ）が全厚の１０〜３０％になるようにすることが好ましい。
【００２３】
前記の各樹脂層（Ａ）又は（Ｂ）には、必要に応じて、防曇剤、帯電防止剤、熱安定剤、造核剤、酸化防止剤、滑剤、アンチブロッキング剤、離型剤、紫外線吸収剤、着色剤等の成分を本発明の目的を損なわない範囲で添加することができる。
【００２４】
本発明の積層フィルムの製造方法としては、特に限定されないが、例えば、樹脂層（Ａ）、樹脂層（Ｂ）に用いる各樹脂又は樹脂混合物を、それぞれ別々の押出機で加熱溶融させ、共押出多層ダイス法やフィードブロック法等の方法により溶融状態で（Ａ）／（Ｂ）の順で積層した後、インフレーションやＴダイ・チルロール法等によりフィルム状に成形する共押出法が挙げられる。この共押出法は、各層の厚さの比率を比較的自由に調整することが可能で、衛生性に優れ、コストパフォーマンスにも優れた多層フィルムが得られるので好ましい。さらに、本発明で用いるプロピレン系樹脂（ａ１）と、高密度ポリエチレン（ａ２）には、両者間で融点の差が大きいため、共押出加工時にフィルム外観が劣化する場合がある。このような劣化を抑制するためには、比較的高温で溶融押出を行うことができるＴダイ・チルロール法が好ましい。
【００２５】
本発明の積層フィルムは、上記の製造方法によって、実質的に無延伸の多層フィルムとして得られるため、真空成形による深絞り成形等の二次成形も可能となる。
【００２６】
さらに、表面樹脂層（Ａ）に印刷等を行なう場合には、印刷インキとの接着性等を向上させるため、前記樹脂層（Ａ）に表面処理を施すことが好ましい。このような表面処理としては、例えば、コロナ処理、プラズマ処理、クロム酸処理、火炎処理、熱風処理、オゾン・紫外線処理等の表面酸化処理、あるいはサンドブラスト等の表面凹凸処理を挙げることができるが、好ましくはコロナ処理である。
【００２７】
本発明の積層フィルムからなる包装材としては、食品、薬品、工業部品、雑貨、雑誌等の用途に用いる包装袋、容器、容器の蓋材等が挙げられる。特に、マット感が従来になく優れる点から、和紙等に似た包装材を提供でき、高級感を引き出すために用いる食品用等に好適に用いることができる。
【００２８】
前記包装袋は、本発明の積層フィルムの基材樹脂層（Ｂ）をヒートシール層として、樹脂層（Ｂ）同士を重ねてヒートシール、あるいは樹脂層（Ａ）と樹脂層（Ｂ）とを重ね合わせてヒートシールすることにより、ヒートシール樹脂層（Ｂ）を内側として形成した包装袋であることが好ましい。例えば当該積層フィルム２枚を所望とする包装袋の大きさに切り出して、それらを重ねて３辺をヒートシールして袋状にした後、ヒートシールをしていない１辺から内容物を充填しヒートシールして密封することで包装袋として用いることができる。さらには自動包装機によりロール状のフィルムを円筒形に端部をシールした後、上下をシールすることにより包装袋を形成することも可能である
【００２９】
また、樹脂層（Ｂ）とヒートシール可能な別のフィルムを重ねてヒートシールすることにより包装袋・容器・容器の蓋を形成することも可能である。その際、使用する別のフィルムとしては、比較的機械強度の弱いＬＤＰＥ、ＥＶＡ、ポリプロピレン等のフィルムを用いることができる。また、ＬＤＰＥ、ＥＶＡ、ポリプロピレン等のフィルムと、比較的引き裂き性の良い延伸フィルム、例えば、二軸延伸ポリエチレンテレフタレートフィルム（ＯＰＥＴ）、二軸延伸ポリプロピレンフィルム（ＯＰＰ）等とを貼り合わせたラミネートフィルムも用いることができる。
【実施例】
【００３０】
次に、実施例及び比較例を挙げて本発明をより詳しく説明する。以下、特に断りのない限り、「部」は質量基準である。
【００３１】
実施例１
表面樹脂層（Ａ）として、プロピレン単独重合体（密度：０．９０ｇ／ｃｍ３、ＭＦＲ：９ｇ／１０分間）４０部と高密度ポリエチレン（密度：０．９５５ｇ／ｃｍ３、ＭＦＲ：０．３５ｇ／１０分間）４０部とプロピレン−エチレンブロック共重合体（密度：０．９１ｇ／ｃｍ３、ＭＦＲ：７ｇ／１０分間）２０部とからななる混合物を用いた。また、中間層（ｉ）として、プロピレン−エチレンブロック共重合体（密度：０．９１ｇ／ｃｍ３、ＭＦＲ：７ｇ／１０分間）９０部と直鎖状低密度ポリエチレン〔密度：０．９０５ｇ／ｃｍ３、ＭＦＲ：４ｇ／１０分〕１０部とからなる混合物を用いた。更に、シール層（ｉｉ）としてプロピレン−エチレン共重合体（エチレン由来成分含量：５．８％、密度：０．９０ｇ／ｃｍ３、ＭＦＲ：６ｇ／１０分間）７５部と結晶性エチレン−１−オクテン共重合体（密度：０．８８ｇ／ｃｍ３、ＭＦＲ：３ｇ／１０分）２５部とからなる混合物を用いた。これらをそれぞれ３台の押出機に供給し、表面樹脂層（Ａ）と中間層（ｉ）とシール層（ｉｉ）の平均厚さの比が３：５：２となるように共押出して、厚さ３０μｍの３層フィルムを成形した。次いで、得られた３層フィルムの表面樹脂層（Ａ）に、表面エネルギーが３６ｍＮ／ｍになるようにコロナ放電処理を施して、積層フィルムを得た。
【００３２】
実施例２
実施例１の表面樹脂層（Ａ）として、プロピレン単独重合体５０部／高密度ポリエチレン５０部に代えた以外は実施例１と同様に行い、厚さ３０μｍの３層からなる共押出多層フィルムを得た。次いで、得られたフィルムの表面樹脂層（Ａ）の表面を、実施例１と同様に表面エネルギーが３６ｍＮ／ｍになるようにコロナ放電処理を施した。
【００３３】
実施例３
実施例１の表面樹脂層（Ａ）を、プロピレン単独重合体３０部、高密度ポリエチレン３０部、プロピレン−エチレンブロック共重合体４０部に代えた以外は実施例１と同様に行い、厚さ３０μｍの３層からなる積層フィルムを得た。次いで、得られたフィルムの表面樹脂層（Ａ）の表面を、実施例１と同様に表面エネルギーが３６ｍＮ／ｍになるようにコロナ放電処理を施した。
【００３４】
比較例１
表面樹脂層（Ａ）として、プロピレン−エチレンブロック共重合体（密度：０．９１ｇ／ｃｍ３、ＭＦＲ：７ｇ／１０分間）を用い、中間層（ｉ）として、プロピレン−エチレンブロック共重合体（密度：０．９１ｇ／ｃｍ３、ＭＦＲ：７ｇ／１０分間）を用い、更に、シール層（ｉｉ）としてプロピレン−エチレン共重合体（エチレン由来成分含量：５．８％、密度：０．９０ｇ／ｃｍ３、ＭＦＲ：６ｇ／１０分間）７５部と結晶性エチレン−１−オクテン共重合体（密度：０．８８ｇ／ｃｍ３、ＭＦＲ：３ｇ／１０分）２５部とからなる混合物を用いた。これらをそれぞれ３台の押出機に供給し、表面樹脂層（Ａ）と中間層（ｉ）とシール層（ｉｉ）の平均厚さの比が３：５：２となるように共押出して、厚さ３０μｍの３層フィルムを成形した。次いで、得られた３層フィルムの表面樹脂層（Ａ）に、表面エネルギーが３６ｍＮ／ｍになるようにコロナ放電処理を施して、積層フィルムを得た。
【００３５】
比較例２
比較例１の表面樹脂層（Ａ）を、プロピレン単独重合体１５部、高密度ポリエチレン１５部、プロピレン−エチレンブロック共重合体６０部に代えた以外は比較例１と同様に行い、厚さ３０μｍの３層からなる共押出多層フィルムを得た。次いで、得られた積層フィルムの表面樹脂層（Ａ）の表面を、実施例１と同様に表面エネルギーが３６ｍＮ／ｍになるようにコロナ放電処理を施した。
【００３６】
上記の実施例１〜３及び比較例１〜２で得られた積層フィルムを用いて、下記の試験及び評価を行った。
【００３７】
曇り度の測定
得られたフィルムを用い、ＪＩＳ  Ｋ７１０５に基づき、フィルム１枚についてヘーズメーター（日本電飾工業株式会社製）を用いて曇り度（単位：％）測定した。
【００３８】
光沢度の測定
得られたフィルムを用い、ＪＩＳ  Ｋ７１０５に基づき、フィルム１枚について光沢計（スガ試験機株式会社製）を用いて光沢度（単位：％）を測定した。
【００３９】
表面粗さ（Ｒａ）の測定
得られたフィルムを用い、ＪＩＳ  Ｂ−０６０１に基づき、フィルム１枚について東京精密社製  ＳＵＲＦＣＯＭ  ４８０Ａを用いて表面粗さ（Ｒａ）を測定した。
【００４０】
剛性の測定
得られたフィルムを用い、ＡＳＴＭ  Ｄ−８８２に基づき、２３℃における１％接線モジュラス（単位：ＭＰａ）を、フィルム製造時の押出方向（以下、「ＭＤ」という。）について、テンシロン引張試験機〔株式会社エー・アンド・デー製〕を用いて測定した。
【００４１】
衝撃強度の測定
得られたフィルムを用い、２３℃に状態調整された恒温室内で、サンプルを６時間保持した後、直径２５．４ｍｍの球状の衝撃頭を用いてフィルムインパクト法で測定した。
【００４２】
摩擦係数値の測定
得られたフィルムを用い、ＡＳＴＭ Ｄ−１８９４に基づき、２３℃中で、表層側面同志の静摩擦係数値と動摩擦係数値を測定した。
【００４３】
包装適性評価
得られたフィルムを用い、シール層が内側になるようにして横ピロー包装機〔フジキカイ株式会社製「ＦＷ−３４００／Ｂ  αＶ」〕にセットし、底部の上シールバー温度１３０℃、下シールバー温度１３０℃、センター（背貼り部）シール温度を１４０℃、製袋速度６０個／分の条件で、ピロー包装袋（縦１８０ｍｍ、横１５０ｍｍ）を作製した。当フィルムを横ピロー包装機〔フジキカイ株式会社製「ＦＷ−３４００／Ｂ  αＶ」〕で包装する場合、横ピロー包装機でフィルムを送る際に、フィルムが一定以上の剛性を有していないと、センターシールのズレやのシワの発生により、包装不良が発生しやすくなる。また、フィルムが一定以上の耐熱性を有していないと、フィルムをシールする際に、フィルムがシールバーへ融着し、包装出来なくなる。そこで、包装適性を、次の基準で評価した。
○：剛性が６００ＭＰａ以上、摩擦係数値が０．３以下であり、フィルムが問題なく送られ、かつ、シールバーへのフィルムの融着が無いもの。
×：フィルムを送る際にズレやシワが発生し、さらに、シールバーへの融着がある。
【００４４】
上記で得られた結果を表１に示す。
【００４５】
【表１】
0005458991.tif 000002
【産業上の利用可能性】
【００４６】
本発明の積層フィルムは、高いマット感を発現する。また、優れた包装適性、表面滑り性・機械的強度も有する。したがって、本発明の積層フィルムは、意匠性を付与する食品用途や、その他薬品、工業部品、雑貨、雑誌等を包装する包装材に好適である。